(57)【要約】【課題】低温でも脱硫能力が高く、長期間脱硫性能を維持する、高性能なガスの脱硫剤および脱硫方法を提供する。【解決手段】酸化亜鉛、酸化アルミニウムおよび銅を含み、さらに１．０質量％から１０質量％のコバルトおよび０．１質量％から１．０質量％のルテニウムを含んでなる、ガスの脱硫剤、および前記脱硫剤を、水素の共存下でガスに接触させて、前記ガス中の硫黄化合物を分解除去することを特徴とする、ガスの脱硫方法。【選択図】なし【特許請求の範囲】
【請求項１】
酸化亜鉛、酸化アルミニウムおよび銅を含み、さらに１．０質量％から１０質量％のコバルトおよび０．１質量％から１．０質量％のルテニウムを含んでなる、ガスの脱硫剤。
【請求項２】
酸化亜鉛、酸化アルミニウムおよび銅を含み、さらに１．０質量％から１０質量％のコバルトおよび０．１質量％から１．０質量％のルテニウムを含んでなる脱硫剤を、水素の共存下でガスに接触させて、前記ガス中の硫黄化合物を分解除去することを特徴とする、ガスの脱硫方法。
【発明の詳細な説明】
【技術分野】
【０００１】
本発明は、ガスの脱硫剤および脱硫方法に関する。
【背景技術】
【０００２】
水蒸気改質プロセスは、炭化水素を水蒸気と反応させて、水素主成分ガスを得るプロセスであり、工業用の水素製造や燃料電池の燃料改質に用いられている。
水蒸気改質プロセスの原料として、天然ガス、液化石油ガス（ＬＰＧ）やこれらを原料とする都市ガスのような軽質炭化水素を主成分とする原燃料は、炭素析出を引き起こしやすい重質炭化水素をほとんど含まず、硫黄分も少ないので、特に好適である。しかし、天然ガス、液化石油ガス（ＬＰＧ）にも、通常は微量の硫黄化合物が含まれる。また、実質的に硫黄分を含まない液化天然ガス（ＬＮＧ）を主原料として製造される都市ガスであっても、輸送時の安全性確保のため、微量の付臭剤が添加されている。
【０００３】
付臭剤として一般的に用いられているのは、ターシャリーブチルメルカプタン（ＴＢＭ）、テトラヒドロチオフェン（ＴＨＴ）、ジメチルサルファイド（ＤＭＳ）等の有機硫黄化合物である。
【０００４】
水蒸気改質反応では、ＮｉやＲｕを耐熱性の無機酸化物に担持した触媒が用いられるが、これらは硫黄分により被毒され、その活性を急速に失うことが知られている。したがって、水蒸気改質反応に供する原料は、その硫黄分を可能な限り低減しておく脱硫処理が欠かせない。
【０００５】
炭化水素を水蒸気改質するに先立って行われている代表的な脱硫方法として、水素化脱硫（水添脱硫）法、吸着脱硫法、超高次脱硫法などが知られている。
水素化脱硫は、Ｃｏ−Ｍｏ系あるいはＮｉ−Ｍｏ系触媒を用いて炭化水素原料中の有機硫黄化合物を水素と反応させて水素化分解した後、生成した硫化水素を酸化亜鉛に吸着させて除去する方法である（非特許文献１、２）。水素化脱硫は、石油精製における燃料油の脱硫プロセスとしても用いられるなど、幅広く実用に供されている。しかし、硫化水素の酸化亜鉛への吸着が平衡反応となることもあり、微量の硫黄分の残存が避けられない。
また、数十ｐｐｂの硫黄分が水蒸気改質触媒にリークするとされている（非特許文献２）。
【０００６】
吸着脱硫法は、Ａｇ、Ｃｕなどの遷移金属を含むゼオライトにより硫黄化合物を常温で吸着除去するものである（特許文献１、非特許文献３）。
吸着脱硫法は、常温で脱硫が行えることが利点である。また、水素の添加が不要である点が利点である。しかし、体積当たりの脱硫能力が小さいという課題がある。また、ガス中に水分が含まれると吸着性能がさらに低下するという課題がある。さらに、比較的水分に強いＡｇは特に高価である、などの課題がある。
【０００７】
超高次脱硫法は、炭化水素原料を水素の共存下、１００℃から４００℃程度の温度範囲で、銅−亜鉛系の脱硫剤に接触させることにより、原料中の硫黄分を除去するものである（特許文献２、３）。
この方法では、処理後の硫黄分の濃度は１ｐｐｂ以下に低減できるため、水蒸気改質触媒の被毒を長期にわたって防ぐことができる。しかし、水素化脱硫と同様に３００℃以下で十分な脱硫性能を得るには、多量の脱硫剤を要する点は課題といえる。
【０００８】
この点に鑑み、特許文献４には、銅化合物および亜鉛化合物を含む混合水溶液とアルカリ物質水溶液とを混合して沈澱を生じさせ、得られた沈澱を焼成し、得られた焼成物のスラリーを用いて酸化銅−酸化亜鉛混合物成型体を得た後、この成型物に鉄またはニッケルの元素を含浸させ、さらに焼成し、得られた酸化物焼成体を水素還元して得られる脱硫剤が開示されている。この脱硫剤は、低温でも高い脱硫性能を示すが、燃料電池のように、搭載容量が制約され、かつ交換が制約されるような場合などでは、より高性能な脱硫剤の必要性はなお高い。
【０００９】
非特許文献４では、比較的難脱硫性とされるジベンゾチオフェン（ＤＢＴ）の水素化脱硫反応に対する各種元素の活性を４００℃において比較した結果が報告されている。第４周期（ＴｉからＮｉ）、第５周期（ＺｒからＰｄ）、第６周期（ＴａからＡｕ）遷移金属の活性が示されており、Ｒｕ（３７９．５）、Ｉｒ（１７１．８）、Ｒｈ（１０６．１）の活性が高いこと、白金族以外では、Ｍｏ（８．０）、Ｃｒ（４．８）、Ｗ（３．２）、Ｎｂ（１．７）、Ｎｉ（１．５）、Ｔｉ（１．４）、Ｃｏ（１．４）などが活性を示すとされている（括弧内は、金属１モル、１秒あたり反応したＤＢＴの分子数を１０の１６乗で除した数字で、原子あたりの相対活性を示す）。
【００１０】
特許文献５には、気体中の微量硫黄化合物を除去するに際し、周期律表第ＶＩＩＩ族金属（Ｆｅ，Ｃｏ，Ｎｉ，Ｒｕ，Ｒｈ，Ｐｄ，Ｏｓ，Ｉｒ，Ｐｔ）の１種若しくは２種以上を、酸化亜鉛を５０重量％以上含有する無機質担体に担持した脱硫剤と該気体とを接触せしめることを特徴とする、上記微量硫黄化合物の除去法が提案されている。実施例では、酸化亜鉛担体にルテニウム（０．１または０．５重量％）、白金（０．１重量％）またはニッケル（０．５重量％）を担持した脱硫剤を用い、ペンチルメルカプタンを含むｎ−ヘプタンの脱硫例が示されている。
この方法では、脱硫処理する際に水素は添加されていないことから、反応機構の詳細は不明であるものの、水素化脱硫反応は生じていないものと推測され、炭素析出を引き起こすことなく長期にわたって脱硫性能が維持できるか、また、メルカプタンよりも難脱硫性の有機硫黄化合物、例えばＤＭＳなどについてどの程度安定して除去できるかは不明である。
【００１１】
水素化脱硫反応では、Ｍｏを主成分とし、ＮｉまたはＣｏが助触媒として添加された触媒が一般に用いられているが、これはＭｏが安価で性能が高いためと考えられる。
一方、ＮｉやＣｏは単独での脱硫性能はそれほど高いものではない。Ｒｕも上記文献では高活性とされるものの、高価であることもあり、実際の適用例は少ない。
【００１２】
ＲｕとＮｉを組み合わせた脱硫剤も提案されている。
例えば、特許文献６には、ニッケルを酸化物（ＮｉＯ）換算で５０質量％から９５質量％、モリブデンを酸化物（ＭｏＯ３）換算で０．５質量％から２５質量％、ルテニウムを酸化物（ＲｕＯ２）換算で０．１質量％から１２質量％、および無機酸化物を含有することを特徴とする炭化水素用脱硫剤が開示されている。この脱硫剤は、灯油、ジェット燃料、ナフサ、ガソリン、ＬＰＧ、天然ガスなど炭化水素中の硫黄分を極めて効率よく除去でき、５０質量ｐｐｂ破過時間を著しく増加させることができるとされている。
【００１３】
Ｎｉを含む脱硫剤の例は多いが、脱硫剤にＮｉを多量に用いた場合には、炭素析出が促進される課題もある。Ｎｉは炭化水素を分解する活性が高いため、原燃料ガス中にＣ５以上の炭化水素やオレフィン類が含まれる場合には、運転条件によっては比較的短期間で炭素析出を引き起こし、脱硫剤としての機能を失うことがある。
【先行技術文献】
【特許文献】
【００１４】
【特許文献１】特開２００１−２８６７５３号公報
【特許文献２】特開平１−１２３６２７号公報
【特許文献３】特開平１−１２３６２８号公報
【特許文献４】特開平１１−６１１５４号公報
【特許文献５】特開昭６１−２６３６３４号公報
【特許文献６】特開２００７−２５４７２８号公報
【非特許文献】
【００１５】
【非特許文献１】斯波、「触媒」、１巻１号、４９ページ（１９５９年）
【非特許文献２】松久、「触媒」、４８巻５号、３２６ページ（２００６年）
【非特許文献３】S. Satokawa, Y. Kobayashi, H. Fujiki, Applied Catalysis B: Environmental、５６巻５１ページ（２００５年）
【非特許文献４】T. A. Pecoraro, R. R. Chianelli, Journal of Catalysis、６７巻４３０ページ（１９８１年）
【発明の概要】
【発明が解決しようとする課題】
【００１６】
そこで、たとえば燃料電池のように、搭載容量が制約され、かつ交換が制約されるような場合などにおいても利用可能な、低温でも脱硫能力が高く、長期間脱硫性能を維持する、高性能なガスの脱硫剤および脱硫方法の提供が望まれる。
【００１７】
本発明は、かかる実状に鑑みて為されたものであって、その目的は、低い温度でも高い脱硫性能を有し、後段にスリップする硫黄化合物濃度を極めて低いレベルに長時間保つことができ、かつ高い脱硫容量を有し、少ない脱硫剤の使用量で長期にわたってガスを処理しうる高性能な、ガスの脱硫剤、および当該脱硫剤を用いた脱硫方法を提供することにある。
【課題を解決するための手段】
【００１８】
上記目的を達成するための本発明に係るガスの脱硫剤の特徴構成は、
酸化亜鉛、酸化アルミニウムおよび銅を含み、さらに１．０質量％から１０質量％のコバルトおよび０．１質量％から１．０質量％のルテニウムを含んでなる点にある。
【００１９】
上記構成によれば、脱硫剤は、酸化亜鉛、酸化アルミニウムおよび銅の混合物に、その成分としてコバルトおよびルテニウムを含んで成る。ここで、混合物とは、成分を混合した状態のみならず、複合酸化物のような状態を含む。
【００２０】
そして、上記構成によれば、脱硫剤は、比較的低い温度でもガス（原燃料ガスなどの気体）に対する高い脱硫性能を有する。そのため、脱硫器などの脱硫剤として用いた場合に、脱硫器の後段（下流側）にスリップ（リーク）する硫黄化合物濃度を極めて低いレベルに長時間保つことができる。
また、上記構成の脱硫剤は、高い脱硫容量を有する。そのため、脱硫剤の使用量を少なくすることができる。また、長期にわたってガスに含まれる硫黄化合物を分解除去しうる。
【００２１】
なお、上記構成の脱硫剤は、銅として、金属状態の銅（金属銅）ないし酸化銅を含み、好ましくは主たる銅として金属銅を含む。
また、上記構成の脱硫剤は、コバルトとして、金属状態のコバルトないしその酸化物を含み、好ましくは主たるコバルトとして金属状態のコバルト（金属コバルト）を含む。
また、上記構成の脱硫剤は、ルテニウムとして、金属状態のルテニウムないしその酸化物を含み、好ましくは主たるルテニウムとして金属状態のルテニウム（金属ルテニウム）を含む。
【００２２】
上記目的を達成するための本発明に係るガスの脱硫方法の特徴構成は、
酸化亜鉛、酸化アルミニウムおよび銅を含み、さらに１．０質量％から１０質量％のコバルトおよび０．１質量％から１．０質量％のルテニウムを含んでなる脱硫剤を、水素の共存下でガスに接触させて、前記ガス中の硫黄化合物を分解除去する点にある。
【００２３】
上記構成によれば、脱硫方法は、比較的低い温度でもガス（原燃料ガスなどの気体）に対する高い脱硫性能を発揮する。そのため、後段にスリップする硫黄化合物濃度を極めて低いレベルに長時間保つことができる。
また、上記構成によれば、脱硫剤の高い脱硫容量を活かして、少ない脱硫剤の使用量で長期にわたってガスに含まれる硫黄化合物を分解除去しうる。
【００２４】
なお、脱硫剤は、あらかじめ水素の共存下において、その銅成分、およびルテニウム成分、コバルト成分を還元しておくとよい。当該還元後に、ガスに接触させることで、硫黄化合物に対する高い分解除去能を発揮するため好ましい。
【図面の簡単な説明】
【００２５】
【図１】脱硫剤を用いた脱硫方法を実現する脱硫システムのフロー図
【発明を実施するための形態】
【００２６】
〔実施形態〕
以下に本発明の実施形態にかかるガスの脱硫剤および脱硫方法を説明する。
本発明の脱硫剤は、酸化亜鉛、酸化アルミニウムおよび銅を含み、さらに１．０質量％から１０質量％のコバルトおよび０．１質量％から１．０質量％のルテニウムを含んでなることを特徴とする。
【００２７】
下記に詳述するように本発明の脱硫剤は通常空気中で焼成することにより製造される。
そして、脱硫反応に供する前に還元処理してから使用される。
亜鉛およびアルミニウムは、製造された段階でも還元処理後の段階でも酸化状態（ＺｎＯ、Ａｌ２Ｏ３）にあると推測される。
銅、コバルトおよびルテニウムは、空気中で焼成した段階（製造された段階）では、主に酸化物（Ｃｕ２Ｏ，ＣｕＯ，ＣｏＯ，Ｃｏ３Ｏ４，ＲｕＯ２）であり、還元処理後は主に金属状態にあると推測される。
【００２８】
すなわち、本発明の脱硫剤は、製造時は、酸化亜鉛、酸化アルミニウムおよび酸化銅を含む。
また、本発明の脱硫剤は、使用時は、酸化亜鉛、酸化アルミニウムおよび銅（金属銅）を含み、さらに酸化銅を含む場合がある。
【００２９】
そして、本発明の脱硫剤は、コバルトを金属状態に換算した場合の質量でみた場合に、脱硫剤全体の質量のうち、１．０質量％から１０質量％のコバルトを含む。また、ルテニウムを金属状態に換算した場合の質量でみた場合に、脱硫剤全体の質量のうち、０．１質量％から１．０質量％のルテニウムを含む。
【００３０】
本発明の脱硫剤は、製造時は、コバルト成分としてコバルトの酸化物、およびルテニウム成分としてルテニウムの酸化物を含む。
また、本発明の脱硫剤は、使用時は、コバルト成分として金属コバルト、およびルテニウム成分として金属ルテニウムを含む。上記銅の場合と同様に、それぞれコバルトの酸化物、ルテニウムの酸化物を含む場合がある。
【００３１】
本発明の脱硫剤は、先に水素存在下で還元処理した後、水素の共存下でガスに接触させて使用する。そうすると、ガス中の硫黄化合物を分解除去することができる。
【００３２】
〔脱硫剤の製造方法の説明〕
本発明の脱硫剤の製造方法に制約はないが、好ましくは、特許文献４と同様の方法で製造される。
本発明の脱硫剤の製造方法は、まず、硝酸銅（Ｃｕ（ＮＯ３）２）などの水溶性銅化合物と、硝酸亜鉛（Ｚｎ（ＮＯ３）２）などの水溶性亜鉛化合物とを、アルミニウム化合物の共存下にアルカリ物質水溶液と混合させる。この際、アルミニウム化合物は、溶解していてもゲル状であってもよい。
そして、当該混合により、沈澱を生じさせる。
さらに、得られた沈澱を焼成し、酸化銅と、酸化亜鉛と、酸化アルミニウムとの混合物を得る。以下、この混合物を、酸化銅−酸化亜鉛−酸化アルミニウム混合物と称する。
【００３３】
次に、上記混合物を成型し、酸化銅−酸化亜鉛−酸化アルミニウム混合物成型体とする。そして、この酸化銅−酸化亜鉛−酸化アルミニウム混合物成型体にコバルトおよびルテニウムを含有する水溶液を含浸させ、焼成する。そうすると、酸化銅−酸化亜鉛−酸化アルミニウム混合物成型体を担体として、当該担体にコバルトおよびルテニウムが担持され、本発明の脱硫剤を得る。
【００３４】
上記成型は、例えば圧縮による成型（圧縮成型）を利用でき、圧縮成型法としては、例えば打錠法を用いることができる。
【００３５】
なお、酸化銅−酸化亜鉛−酸化アルミニウム混合物成型体は、市販のものを転用してもよい。たとえば、脱硫剤、メタノール合成触媒、あるいは一酸化炭素転化触媒として市販されている酸化銅−酸化亜鉛−酸化アルミニウム混合物成型体を転用してもよい。
市販の酸化銅−酸化亜鉛−酸化アルミニウム混合物成型体を担体として用いる場合も、これにコバルトおよびルテニウムを含有する水溶液を含浸させ、焼成して、本発明の脱硫剤を得ることができる。
なお、市販の酸化銅−酸化亜鉛−酸化アルミニウム混合物成型体には、グラファイトなどの成型助剤が添加されている場合がある。しかし、これら成型助剤は極端に多すぎない限り、脱硫剤としての機能を損なうことはない。
【００３６】
コバルトおよびルテニウムを含有する水溶液を調製するためのコバルトの原料としては、水溶性コバルト化合物が使用できる。水溶性コバルト化合物としては、硝酸コバルト、酢酸コバルト、塩化コバルトなどが使用できる。
上記コバルトの原料のうち、硝酸コバルト、酢酸コバルトが特に好適である。これらは、溶解度が高く、好ましいためである。また、これらは、調製された脱硫剤に塩素イオンを残留させることが無く、塩素イオンの残留により脱硫性能を損なうことが無いためである。
【００３７】
コバルトおよびルテニウムを含有する水溶液を調製するためのルテニウムの原料としては、硝酸ルテニウム（Ｒｕ（ＮＯ３）３）、ニトロシル硝酸ルテニウム（Ｒｕ（ＮＯ）（ＮＯ３）３）、塩化ルテニウムなどが使用できる。
上記ルテニウムの原料のうち、硝酸ルテニウム、ニトロシル硝酸ルテニウムが特に好適である。これらは、調製された脱硫剤に塩素イオンを残留させることが無く、塩素イオンの残留により脱硫性能を損なうことが無いためである。
【００３８】
脱硫剤中の銅、亜鉛、アルミニウムの含有量は、製造後かつ使用前の脱硫剤に対する質量比（脱硫剤中の含有率）で、ＣｕＯとして１０質量％から５０質量％、ＺｎＯとして３０質量％から７０質量％、Ａｌ２Ｏ３として５質量％から２０質量％程度である。
【００３９】
ＺｎＯは硫黄をＺｎＳとして固定するための必須成分である。ＺｎＯの処方量は、少なすぎると脱硫容量が少なくなる。
【００４０】
銅は、有機硫黄化合物の分解に触媒作用を持つ。また、この触媒作用と共に、Ｃｕ２Ｓ，ＣｕＳなどとして硫黄の固定にも寄与する。そのため、銅の処方量が少なすぎると脱硫性能が得られない。
【００４１】
Ａｌ２Ｏ３は、比表面積と強度に寄与する。そのため、Ａｌ２Ｏ３の処方量は、少なすぎると脱硫性能が低下する。また、Ａｌ２Ｏ３の処方量は、少なすぎると実用的な強度が得られない懸念がある。
【００４２】
脱硫剤中のコバルトおよびルテニウムの含有量は、脱硫剤に対する質量比で、Ｃｏとして１．０質量％から１０質量％、Ｒｕとして０．１質量％から１．０質量％である。好ましくは、脱硫剤に対する質量比で、Ｃｏとして３質量％から１０質量％、Ｒｕとして０．１質量％から１．０質量％である。また好ましくは、脱硫剤に対する質量比で、Ｃｏとして３質量％から６質量％、Ｒｕとして０．１質量％から１．０質量％である。
【００４３】
脱硫剤中のコバルトおよびルテニウムの含有量は、Ｒｕ／Ｃｏの質量比で０．０１から１とする。好ましくは、Ｒｕ／Ｃｏの質量比で０．０２から０．４とする。
【００４４】
このように、酸化銅−酸化亜鉛−酸化アルミニウムから成る担体に、所定のコバルトおよびルテニウムを溶解した水溶液を含浸し、蒸発乾固して、焼成することにより、本発明の脱硫剤が得られるのである。
【００４５】
上記蒸発乾固の後の焼成は、空気中、２５０℃から３５０℃程度で１時間から１０時間程度行えばよい。
焼成温度が低すぎると、担持に用いたコバルトあるいはルテニウム化合物の分解が不十分となって所望の性能が得られない。
焼成温度が高すぎると、脱硫剤の比表面積が小さくなって、やはり所望の性能が得られない。
【００４６】
なお、コバルトおよびルテニウムは、複数回に分けて担体に担持してもよい。
あるいは、コバルトおよびルテニウムは、まずコバルトを担体に担持した後に、さらにルテニウムを担体に担持する逐次担持の方法によってもよい。
【００４７】
〔脱硫方法の説明〕
本発明の原燃料ガスＧ１（ガス）の脱硫方法は、上記で得られた脱硫剤を水素の共存下で原燃料ガスＧ１（ガス）に接触させて、原燃料ガスＧ１の硫黄化合物を分解除去するものである。
本実施形態においては、脱硫方法として、上記で得られた脱硫剤（製造された脱硫剤）を水素存在下で還元処理した後、水素の共存下で原燃料ガスＧ１（ガス）に接触させて、原燃料ガスＧ１の硫黄化合物を分解除去する場合を説明する。
【００４８】
本発明の脱硫方法は、ガス（気体）としての原燃料ガスＧ１が、天然ガス、液化石油ガス、およびこれらを原料とする都市ガスなどの、軽質炭化水素（Ｃ１からＣ４程度）を主成分とするガスに用いると、特に優れた性能を発揮する。
【００４９】
また、本発明の脱硫方法は、付臭剤として一般的に用いられているターシャリーブチルメルカプタン（ＴＢＭ）、テトラヒドロチオフェン（ＴＨＴ）、ジメチルサルファイド（ＤＭＳ）等のメルカプタン（チオール）、サルファイド（チオエーテル）などの、原燃料ガスＧ１中に含まれる有機硫黄化合物に対して優れた脱硫性能を発揮する。
【００５０】
上記例示した原燃料ガスＧ１中には、このほか硫化水素、硫化カルボニル、ジスルフィド類が含まれることがあるが、本発明の脱硫剤はこれらに対しても除去能を有するので、少量であれば混入していても問題ない。
【００５１】
このほか、上記例示した原燃料ガスＧ１中には、製造方法によって、微量の水素、一酸化炭素、酸素、窒素、二酸化炭素や水分が含まれる場合がある。
例えば、天然ガス系都市ガスであっても、バイオガスを混合している場合は、水素、一酸化炭素、酸素、窒素、二酸化炭素が、それぞれ最大で４％、０．０５％、０．０１％、１．０％、０．５％（いずれも体積基準）程度含まれる可能性がある。
【００５２】
このうち、一酸化炭素および二酸化炭素は、脱硫剤上で水素と反応してメタンを生成するメタン化反応を引き起こす可能性があるので、高濃度で存在していると、一般的には好ましくない。しかし、本発明の脱硫剤は、Ｎｉ系脱硫剤と比較すると、メタン化活性は低いので、影響は小さい。
酸素は、脱硫剤が酸化されて脱硫性能が低下する恐れがあるため、含まれない方が良いが、０．１％程度であれば脱硫剤上で水素と反応して速やかに除去され、反応による温度上昇も小さいので問題にはならない。
【００５３】
脱硫剤（製造された脱硫剤）は、原燃料ガスＧ１に接触させる前に、水素存在下での還元処理により還元する。
上記還元処理を行う場合の温度は、１５０℃から３５０℃程度である。
還元処理に用いるガスは、たとえば窒素などの不活性ガス中に１体積％から１０体積％程度の水素（水素ガス）を添加したものとする。
【００５４】
還元時間は、還元処理に用いるガスの流量と水素含有率から、化学量論的に還元を達成するのに必要な時間が計算されるが、その１．５倍から３倍程度とするのが良い。
還元温度は、低すぎると還元が完結せず、高すぎると脱硫剤の焼結による性能低下を引き起こす。
還元処理に用いるガスの水素濃度（水素ガスの体積濃度）が低すぎると、還元を完結するまでに多量のガスを流す必要があり、経済的に不利となる。逆に、還元処理に用いるガスの水素濃度が高すぎると、水素と酸化状態の脱硫剤との反応による反応熱で、急激な温度上昇が起こるため好ましくない。たとえば、急激な温度上昇により、所定の還元温度を保つことが不可能になることもある。
【００５５】
本発明の脱硫方法は、脱硫剤容器に脱硫剤を充填して、外部加熱などで所定の温度に脱硫剤を保ち、これに水素を添加した原燃料ガスＧ１を通じることにより行なわれる。
脱硫反応は、硫黄化合物の濃度が極端に高くない限り、大きな発熱も吸熱も生じない。
そのため、原燃料ガスＧ１、あるいは水素ガスを添加した原燃料ガスＧ１をあらかじめ脱硫に好ましい温度に予熱しておき、脱硫剤容器自体は加熱も冷却もしない断熱状態で反応させることもできる。たとえば、原燃料ガスＧ１、あるいは水素ガスを添加した原燃料ガスＧ１を、上記還元処理を行う場合の温度である、１５０℃から３５０℃程度に予熱しておくこともできる。
【００５６】
添加する水素量は、原料中に含まれている硫黄化合物の種類と量により定めればよいが、通常硫黄含有量はｐｐｍレベルの量であるため、原燃料ガスＧ１に対してモル比で０．００１以上、好ましくは０．０１から０．５程度、より好ましくは０．０１から０．２程度とする。
【００５７】
水蒸気改質プロセスの前処理としての脱硫を行う場合には、水蒸気改質反応によってできた水素を一部リサイクルすることもできる。
【００５８】
水蒸気改質反応によってできた水素には、一酸化炭素や二酸化炭素、水蒸気が含まれる場合があるが、原燃料ガスＧ１に対するモル比で０．０１程度を超えなければ大きな問題はない。
【００５９】
〔脱硫システムの説明〕
水蒸気改質プロセスの前処理として脱硫を行う際の脱硫システムのフロー概略図（一例）を図１に示す。
図１に示す脱硫システム１００は、脱硫剤を封入した脱硫器１と、改質触媒を封入した改質器２とを有する。脱硫システム１００は、供給された原燃料ガスＧ１を脱硫し、およびさらに水蒸気改質して、水素を含有する改質燃料ガスＧ３を得る反応システムである。
【００６０】
脱硫システム１００について具体的に説明を加える。
原燃料ガスＧ１が、供給路１１から脱硫器１に供給されて、脱硫剤出口ガスＧ２になる。
脱硫剤出口ガスＧ２は、脱硫器１から改質器流路１２を介して下流側に接続される改質器２に供給される。改質器流路１２には、水蒸気供給路２１が接続されて、水としての水蒸気Ｓが改質器流路１２に供給される。したがって、改質器２には、脱硫剤出口ガスＧ２と、水蒸気Ｓとが供給される。
改質器２で改質された脱硫剤出口ガスＧ２は改質燃料ガスＧ３となる。改質燃料ガスＧ３は、改質器２の下流側に接続された改質ガス流路１３を介して、例えば燃料電池（図示せず）などの次工程へ供される。
改質燃料ガスＧ３の一部は、リサイクルガスＧ４として、改質ガス流路１３から分岐して供給路１１へ接続される返送路３１を介して脱硫器１へ返送される。
【００６１】
〔実施例の説明〕
以下、実施例を示し、本発明をより詳細に説明する。
なお、本発明はこれらの実施例に限定されるものではない。
【００６２】
〔実施例１〕
担体としての市販の酸化銅−酸化亜鉛−酸化アルミニウム混合物成型体（ズードケミー触媒社製、ＭＤＣ−７、３ｍｍタブレット、ＣｕＯ：４５質量％、ＺｎＯ：４５質量％、Ａｌ２Ｏ３：６質量％）３０．０２ｇに、硝酸ルテニウム（Ｒｕとして０．０６４ｇ含有）、硝酸コバルト（Ｃｏとして１．９２ｇ含有）を溶解した２３ｇの水溶液を滴下し、３時間かけて含浸させた。
その後、加熱器としてのホットプレート上で蒸発乾固し、１１０℃に設定した乾燥器で１時間乾燥した後、焼成炉としてのマッフル炉を用いて、空気中毎分１０℃の昇温速度で３００℃まで昇温し、焼成として、３００℃に１時間保持した。そして、０．２質量％のＲｕと６質量％のＣｏを含む脱硫剤Ａを得た。
【００６３】
耐熱ガラス製反応管（内径１４ｍｍ）に、１０ｇの脱硫剤Ａを充填し、脱硫剤層を形成した。この脱硫剤層は、脱硫器１に相当する。
そして、この脱硫剤層の下端部（出口側）を２５０℃に保持するよう加熱しながら、窒素ガスに２％の水素ガス（体積基準）を混合した還元ガスを毎時６０リットル（０℃、１気圧の標準状態における体積）で流通し、１時間還元処理を行った。つまり、脱硫剤Ａを水素存在下で還元した。
【００６４】
上記還元処理後、脱硫剤層の下端部を２５０℃に保持したまま、１５０ｐｐｍのＤＭＳと２％の水素（いずれも体積基準）を含む窒素ガスを毎時２０リットル（０℃、１気圧の標準状態における体積）で流通した。つまり、水素の共存下で脱硫剤Ａを原燃料ガスＧ１に接触させた。ここでは、実験を簡単にするために原燃料ガスＧ１の成分として、メタン等の炭化水素に代えて窒素を用いている。つまり、原燃料ガスＧ１として、窒素（炭化水素の代用ガス）に、硫黄化合物（付臭剤）としてのＤＭＳを所定量添加した還元雰囲気のモデルガスを用いている。
【００６５】
そして、脱硫剤出口ガスＧ２中のＤＭＳ、硫化水素およびメタン濃度を、ガスクロマトグラフ（島津製作所製ＧＣ−１４Ｂ、ＦＰＤおよびＦＩＤ検出器付き）で分析した。
脱硫剤出口ガスＧ２のＤＭＳ濃度は、当初は検出されず、３９時間後に２．０ｐｐｂ、４２時間後に３．１ｐｐｂ、４４時間後に４．７ｐｐｂ、４５時間後に５．５ｐｐｂとなった。
【００６６】
脱硫剤出口ガスＧ２のＤＭＳ濃度が５ｐｐｂを超えるまでの時間（５ｐｐｂ破過時間）を寿命の基準とすると、この条件では４４．４時間となる。
なお、４５時間まで脱硫剤出口ガスＧ２中に硫化水素は検出されず、メタン濃度は約２９０ｐｐｍでほぼ一定であった。ＤＭＳは硫化水素とメタンに分解され、硫化水素は脱硫剤に吸収されたと考えられる。
【００６７】
〔実施例２〕
実施例１と同じ酸化銅−酸化亜鉛−酸化アルミニウム混合物成型体３０．０１ｇに、硝酸ルテニウム（Ｒｕとして０．０６２ｇ含有）、硝酸コバルト（Ｃｏとして０．９３３ｇ含有）を溶解した１８ｇの水溶液を滴下し、３時間かけて含浸させた。
実施例１と同様に、蒸発乾固、乾燥焼成して、０．２質量％のＲｕと３質量％のＣｏを含む脱硫剤Ｂを得た。
【００６８】
実施例１と同様にして脱硫性能を評価したところ、脱硫剤出口ガスＧ２のＤＭＳ濃度は、当初は検出されず、１８時間後に２．９ｐｐｂ、１９時間後に３．９ｐｐｂ、２１時間後に６．７ｐｐｂ、２２時間後に８．３ｐｐｂとなった。５ｐｐｂ破過時間は１９．９時間となる。
なお、２２時間まで脱硫剤出口ガスＧ２中に硫化水素は検出されず、メタン濃度は約２９０ｐｐｍでほぼ一定であった。
【００６９】
〔実施例３〕
実施例１と同じ酸化銅−酸化亜鉛−酸化アルミニウム混合物成型体３０．０７ｇに、硝酸ルテニウム（Ｒｕとして０．３１３ｇ含有）、硝酸コバルト（Ｃｏとして０．９４５ｇ含有）を溶解した２４ｇの水溶液を滴下し、３時間かけて含浸させた。
実施例１と同様に、蒸発乾固、乾燥焼成して、１質量％のＲｕと３質量％のＣｏを含む脱硫剤Ｃを得た。
【００７０】
実施例１と同様にして脱硫性能を評価したところ、脱硫剤出口ガスＧ２のＤＭＳ濃度は、当初は検出されず、２３時間後に３．５ｐｐｂ、２５時間後に４．３ｐｐｂ、２６時間後に５．１ｐｐｂ、２７時間後に６．３ｐｐｂとなった。５ｐｐｂ破過時間は２５．９時間となる。
なお、２７時間まで脱硫剤出口ガスＧ２中に硫化水素は検出されず、メタン濃度は約２８０ｐｐｍでほぼ一定であった。
【００７１】
〔比較例１〕
実施例１で用いた酸化銅−酸化亜鉛−酸化アルミニウム混合物成型体をそのまま脱硫剤として用いた（脱硫剤Ｄ）。
実施例１と同様にして脱硫性能を評価したところ、脱硫剤出口ガスＧ２のＤＭＳ濃度は、当初は検出されず、６時間後に３．４ｐｐｂ、７時間後に１８．９ｐｐｂ、８時間後に６４．２ｐｐｂとなった。５ｐｐｂ破過時間は６．２時間となる。
【００７２】
〔比較例２〕
Ｃｏを用いなかった他は実施例１と同様にして０．２質量％のＲｕを含む脱硫剤Ｅを得た。
実施例１と同様にして脱硫性能を評価したところ、５ｐｐｂ破過時間は８．２時間となった。
【００７３】
〔比較例３〕
Ｒｕ量を変えた他は比較例２と同様にして１質量％のＲｕを含む脱硫剤Ｆを得た。
実施例１と同様にして脱硫性能を評価したところ、５ｐｐｂ破過時間は８．６時間となった。
【００７４】
〔比較例４〕
Ｒｕを用いなかった他は実施例１と同様にして３質量％のＣｏを含む脱硫剤Ｇを得た。
実施例１と同様にして脱硫性能を評価したところ、５ｐｐｂ破過時間は９．２時間となった。
【００７５】
〔比較例５〕
Ｒｕを用いなかった他は実施例１と同様にして６質量％のＣｏを含む脱硫剤Ｈを得た。
実施例１と同様にして脱硫性能を評価したところ、５ｐｐｂ破過時間は２０．３時間となった。
【００７６】
〔比較例６〕
実施例１と同じ酸化銅−酸化亜鉛−酸化アルミニウム混合物成型体３０．０５ｇに、硝酸ニッケル（Ｎｉとして０．９３ｇ含有）を溶解した１７ｇの水溶液を滴下し、３時間かけて含浸させた。
実施例１と同様に、蒸発乾固、乾燥焼成して、３質量％のＮｉを含む脱硫剤Ｉを得た。
実施例１と同様にして脱硫性能を評価したところ、５ｐｐｂ破過時間は２０．７時間となった。
【００７７】
〔比較例７〕
Ｎｉ量を変えた他は、比較例６と同様にして６質量％のＮｉを含む脱硫剤Ｊを得た。
実施例１と同様にして脱硫性能を評価したところ、５ｐｐｂ破過時間は４０．１時間となった。
【００７８】
実施例１から実施例３および比較例１から比較例７の結果を表１にまとめる。
０．２質量％のＲｕと６質量％のＣｏを担持した脱硫剤Ａは、５ｐｐｂ破過時間が４４．４時間となり、特許文献２，３に開示される酸化銅−酸化亜鉛−酸化アルミニウムである脱硫剤Ｄの６．２時間と比較して約７倍の破過時間となった。
０．２質量％のＲｕと３質量％のＣｏを担持した脱硫剤Ｂ、１質量％のＲｕと３質量％のＣｏを担持した脱硫剤Ｃも２０時間から２６時間の破過時間となり、脱硫剤Ｄよりも顕著に長くなった。
【００７９】
ＲｕのみあるいはＣｏのみを担持した場合は、脱硫剤Ｅから脱硫剤Ｈの結果が示す通り、破過時間を延ばす効果は限定的である。脱硫剤Ａから脱硫剤Ｃの結果からも、本発明に従いＲｕおよびＣｏの両方を含む脱硫剤とすることで、脱硫性能が大幅に向上することが明らかである。
【００８０】
すなわち、脱硫剤Ａ、脱硫剤Ｂ，脱硫剤Ｃは、２５０℃程度の低い温度でも、ＤＭＳおよび硫化水素などの硫黄化合物に対して高い脱硫性能を有し、後段（脱硫器１の下流側）にスリップ（リーク）する硫黄化合物濃度を極めて低いレベルに長時間保つことができ、かつ高い脱硫容量を有し、少ない脱硫剤の使用量で長期にわたって原燃料ガスＧ１を処理（脱硫）できた。
【００８１】
【表１】
2018199126.tif 000002
【００８２】
〔実施例４〕
〔都市ガスの脱硫試験〕
実施例１で用いたものと同じ脱硫剤Ａをステンレス製反応管（内径１５．７ｍｍ）に１３．７ｇ充填した。脱硫剤Ａが充填されたステンレス製反応管が、脱硫器１に相当する。
そして、２５０℃に保持した恒温器の中に反応管全体を入れ、窒素ガスに２％の水素（体積基準）を混合した還元ガスを毎時１５０リットル（０℃、１気圧の標準状態における体積）で流通し、３時間還元処理を行った。
【００８３】
還元処理後、恒温器の温度を２５０℃に保ったまま、２％の水素（体積基準）を混合した１３Ａ都市ガスを原燃料ガスＧ１として毎時９０リットル（０℃、１気圧の標準状態における体積）で流通した。なお、この原燃料ガスＧ１としての１３Ａ都市ガスは、付臭剤（硫黄化合物）として、ＤＭＳを約３．１ｐｐｍ、ＴＢＭを約２．４ｐｐｍ含有している。
【００８４】
そして、脱硫剤出口ガスＧ２中のＤＭＳ、ＴＢＭおよび硫化水素濃度をガスクロマトグラフ（ＧＣ−１４Ｂ、ＦＰＤ検出器付き）で分析した。
脱硫剤出口ガスＧ２のＤＭＳ濃度は当初は検出されず、１１時間後に１４ｐｐｂ、１７時間後に１８ｐｐｂ、１９時間後に２１ｐｐｂとなった。
【００８５】
脱硫剤出口ガスＧ２のＤＭＳ濃度が２０ｐｐｂを超えるまでの時間（２０ｐｐｂ破過時間）はこの条件では１８．３時間となる。なお、４２時間まで脱硫剤出口ガスＧ２中にＴＢＭおよび硫化水素は検出されなかった。ＴＢＭは脱硫剤によって分解され、硫化水素は脱硫剤に吸収されたと考えられる。
【００８６】
すなわち、脱硫剤Ａは、２５０℃程度の低い温度でも、ＤＭＳ、ＴＢＭおよび硫化水素などの硫黄化合物に対して高い脱硫性能を有し、後段にスリップする硫黄化合物濃度を極めて低いレベルに長時間保つことができ、かつ高い脱硫容量を有し、少ない脱硫剤の使用量で長期にわたって原燃料ガスＧ１を処理（脱硫）できた。
【００８７】
〔実施例５〕
担体としての市販の酸化銅−酸化亜鉛−酸化アルミニウム混合物成型体（ズードケミー触媒社製、ＭＤＣ−７、３ｍｍタブレット、ＣｕＯ：４１質量％、ＺｎＯ：４６質量％、Ａｌ２Ｏ３：９質量％）５０．０９ｇに、硝酸ルテニウム（Ｒｕとして０．０５０ｇ含有）、硝酸コバルト（Ｃｏとして３．１９３ｇ含有）を溶解した３７ｇの水溶液を滴下し、３時間かけて含浸させた。
その後、加熱器としてのホットプレート上で蒸発乾固し、１１０℃に設定した乾燥器で１時間乾燥した後、焼成炉としてのマッフル炉を用いて、空気中毎分２℃の昇温速度で３００℃まで昇温し、焼成として、３００℃に１時間保持した。そして、０．１質量％のＲｕと６質量％のＣｏを含む脱硫剤Ｋを得た。実施例１と同様にして脱硫性能を評価したところ、５ｐｐｂ破過時間は２１．８時間となった。
【００８８】
〔実施例６〕
Ｒｕ量を変えた他は、実施例５と同様にして０．５質量％のＲｕと６質量％のＣｏを含む脱硫剤Ｌを得た。実施例１と同様にして脱硫性能を評価したところ、５ｐｐｂ破過時間は３５．８時間となった。
【００８９】
〔比較例８〕
Ｒｕを用いなかった他は、実施例５と同様にして６質量％のＣｏを含む脱硫剤Ｍを得た。実施例１と同様にして脱硫性能を評価したところ、５ｐｐｂ破過時間は１３．５時間となった。
【００９０】
〔比較例９〕
実施例５で用いた酸化銅−酸化亜鉛−酸化アルミニウム混合物成型体をそのまま脱硫剤として用いた（脱硫剤Ｎ）。実施例１と同様にして脱硫性能を評価したところ、５ｐｐｂ破過時間は５．３時間となった。
【００９１】
実施例５、実施例６、比較例８および比較例９の結果を表２にまとめる。
０．５質量％のＲｕと６質量％のＣｏを担持した脱硫剤Ｌは５ｐｐｂ破過時間が３５．８時間となり、特許文献２，３に開示される酸化銅−酸化亜鉛−酸化アルミニウムである脱硫剤Ｎの５．３時間と比較して約７倍の破過時間となった。
また、比較例８、実施例５および実施例６を比較すると、６質量％のＣｏのみを担持した脱硫剤Ｍの５ｐｐｂ破過時間が１３．５時間であるのに対して、６質量％のＣｏおよび０．１質量％のＲｕを担持した脱硫剤Ｋでは２１．８時間、６質量％のＣｏおよび０．５質量％のＲｕを担持した脱硫剤Ｌでは３５．８時間となり、Ｒｕの担持量を増加するにつれて破過時間が長くなっている。この結果から、ＣｏおよびＲｕの両方を含む脱硫剤が顕著に高い脱硫性能を示すことが明らかである。
【００９２】
【表２】
2018199126.tif 000003
【００９３】
以上のようにして、低い温度でも高い脱硫性能を有し、後段にスリップする硫黄化合物濃度を極めて低いレベルに長時間保つことができ、かつ高い脱硫容量を有し、少ない脱硫剤の使用量で長期にわたって原燃料ガスＧ１を処理しうる高性能な脱硫剤、および当該脱硫剤を用いた脱硫方法を提供することができる。
【００９４】
［別実施形態］
（１）上記実施形態では、脱硫システム１００は、改質器２の上流側に脱硫器１を設ける場合（つまり、脱硫器１の下流側に改質器２がある場合）を例示した。
しかしながら、脱硫システム１００は、改質器２と必ず組み合わせて用いるものでは無く、その他の反応器などのプロセス装置と組み合わせて利用することができる。
【００９５】
（２）上記実施形態では、ガスが、窒素を主成分とする場合、および、原燃料ガスＧ１である場合を例示した。しかし、本発明の脱硫剤および脱硫方法は、ガスがその他の成分を含む場合にも、ガスが水素を含み、還元雰囲気下でガスを脱硫剤に接触させることができれば、その脱硫性能を発揮する。
【００９６】
（３）上記実施形態では、製造された脱硫剤の銅が酸化銅であり、当該製造された脱硫剤を脱硫反応に供する前に、還元処理してから脱硫に使用する脱硫方法を例示した。しかし、当該製造された脱硫剤の銅が金属銅である場合、還元処理を含まなくてもよい。
同様に、上記実施形態では、製造された脱硫剤のコバルト成分が酸化物であり、当該製造された脱硫剤を脱硫反応に供する前に、還元処理してから脱硫に使用する脱硫方法を例示した。しかし、当該製造された脱硫剤のコバルト成分が金属コバルトである場合、還元処理を含まなくてもよい。
また、上記実施形態では、製造された脱硫剤のルテニウム成分が酸化物であり、当該製造された脱硫剤を脱硫反応に供する前に、還元処理してから脱硫に使用する脱硫方法を例示した。しかし、当該製造された脱硫剤のルテニウム成分が金属ルテニウムである場合、還元処理を含まなくてもよい。
【００９７】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００９８】
本発明は、たとえば燃料電池の燃料ガスの改質器に供する、原燃料ガスの脱硫剤および脱硫方法に適用できる。
【符号の説明】
【００９９】
１        脱硫器
２        改質器
１１      供給路
１２      改質器流路
１３      改質ガス流路
２１      水蒸気供給路
３１      返送路
Ｇ１      原燃料ガス
Ｇ２      脱硫剤出口ガス
Ｇ３      改質燃料ガス
Ｇ４      リサイクルガス
Ｓ        水蒸気
１００    脱硫システム
【図１】
2018199126.tif 000004